(57)【要約】      （修正有）【課題】太陽光パネルのような目標物の表面に吹き付けて塗布することで目標物表面に入射する光を迅速に遮断できる遮光剤、目標物表面の遮光装置、及び目標物表面の遮光方法の提供。【解決手段】目標物表面に噴射して塗布することで前記目標物表面に入射する光を遮光するために用いられる遮光剤であって、膨潤性層状粘土鉱物と遮光性顔料とを水に分散させて構成され、チクソトロピー性を有する遮光剤。前記膨潤性層状粘土鉱物が、ベントナイト又はスメクタイトであり、スメクタイトの場合、その濃度が１．５〜４０重量％である遮光剤。前記遮光性顔料が酸化チタン及びカーボンブラックからなり、酸化チタンとカーボンブラックの割合が、重量比において酸化チタンが４０に対してカーボンブラックが６０である遮光剤。【選択図】なし【特許請求の範囲】
【請求項１】
目標物表面に噴射して塗布することで前記目標物表面に入射する光を遮光するために用いられる遮光剤であって、
膨潤性層状粘土鉱物と遮光性顔料とを水に分散させて構成され、チクソトロピー性を有することを特徴とする遮光剤。
【請求項２】
前記膨潤性層状粘土鉱物が、ベントナイトまたはスメクタイトであることを特徴とする請求項１記載の遮光剤。
【請求項３】
前記膨潤性層状粘土鉱物がスメクタイトであり、その濃度が１．５重量％〜４０重量％であることを特徴とする請求項１記載の遮光剤。
【請求項４】
前記遮光性顔料が酸化チタン及びカーボンブラックからなることを特徴とする請求項１乃至３のいずれか一項に記載の遮光剤。
【請求項５】
酸化チタンとカーボンブラックの割合が、重量比において酸化チタンが４０に対してカーボンブラックが６０であることを特徴とする請求項４記載の遮光剤。
【請求項６】
請求項１乃至５のいずれか一項に記載の遮光剤を用いた遮光方法であって、
収納部に収納された前記遮光剤に対して正圧又は負圧を加えることで前記遮光剤にせん断力を与えて粘度を低下させるステップと、粘度が低下して液状になった遮光剤を目標物表面に対して放射して前記目標物表面を覆うことにより遮光するステップとを有することを特徴とする目標物表面の遮光方法。
【請求項７】
請求項１乃至５のいずれか一項に記載の遮光剤を収納する遮光剤収納部と、先端に放射ノズルを有し前記遮光剤収納部から前記放射ノズルまでの送出路を形成する放射管と、該放射管における送出路の開閉を行う第１開閉弁と、前記遮光剤収納部の前記遮光剤に対して前記放射ノズルから放射する力を付与するための正圧又は負力を加える圧力付加手段と、前記第１開閉弁の開閉を制御する制御部とを備えたことを特徴とする目標物表面の遮光装置。
【請求項８】
ゲル化剤を収納するゲル化剤収納部と、該ゲル化剤収納部と前記遮光剤収納部または前記放射管との間に設けられて前記ゲル化剤を供給するためのゲル化剤供給路と、ゲル化剤供給路に設けられて該ゲル化剤供給路を開閉すると第３開閉弁とを有し、
前記制御部は前記第１開閉弁の制御に加えて前記第３開閉弁の開閉を制御する機能を有することを特徴とする請求項７記載の目標物表面の遮光装置。
【請求項９】
目標物表面に噴射して塗布することで前記目標物表面に入射する光を遮光するために用いられる遮光剤であって、
アクリル酸系重合物を主成分とし、水と混合することで、水の粘性を高める液状の増粘剤と遮光性顔料とを水に分散させてなることを特徴とする遮光剤。
【請求項１０】
請求項９記載の遮光剤と、前記遮光剤を放射する２つの放射ノズルとを有し、
一方の放射ノズルから前記増粘剤を噴射し、
他方の放射ノズルから前記遮光性顔料及び水の混合物を噴射することを特徴とする遮光装置。
【請求項１１】
水性接着剤をさらに添加したことを特徴とする請求項１乃至５又は請求項９のいずれか一項に記載の遮光剤。
【発明の詳細な説明】
【技術分野】
【０００１】
本発明は、例えば、太陽光パネルのような目標物の表面に塗布することで目標物表面を遮光する遮光剤、目標物表面の遮光装置、および目標物表面の遮光方法に関する。
【背景技術】
【０００２】
一般的な住宅用太陽発電システムでは、住宅の屋根に、直並列に接続された太陽電池モジュールからなる太陽電池アレイ（以下では、この太陽電池アレイのことを太陽光パネルと称す）が設置されている。そして、太陽光パネルからの出力は、中継端子箱を介してパワーコンディショナに接続されており、所望の電力が得られるように構成されている（例えば、特許文献１参照）。
【先行技術文献】
【特許文献】
【０００３】
【特許文献１】特開２０１３−１１０２９０号公報
【発明の概要】
【発明が解決しようとする課題】
【０００４】
太陽光発電システムが普及する一方で、太陽光発電システムに起因して火災が発生することが問題視されつつある。
太陽光パネルから火災が発生した場合であっても、日照時であれば、太陽光パネルに太陽光が照射されていれば発電が継続される。また、夜間であっても、火災時の炎が太陽光パネルに照射されることで発電が継続されることもある。
太陽光パネルによる発電が継続しているときに消火のための放水を行うと、太陽光パネルよって発電された電気によって消火活動を行っている人間等が感電する恐れがある。
そのため、火災時において、外部から簡易に太陽光パネルを遮光して発電を停止させることのできる遮光剤や遮光装置の開発が望まれていた。
【０００５】
本発明は、かかる課題を解決するためになされたものであり、太陽光パネルのような目標物の表面に塗布することで目標物表面に入射する光を迅速に遮断できる遮光剤、目標物表面の遮光装置、および目標物表面の遮光方法を得ることを目的とする。
【課題を解決するための手段】
【０００６】
太陽光パネルの表面を、例えば火災時において緊急的に遮光するには太陽光パネルの表面に遮光剤を吹き付けて塗布することが考えられる。
しかしながら、太陽光パネルの表面はガラスであり、かつ住宅の屋根の傾斜面に沿うように傾斜して設置されているため、遮光剤に粘性が無い場合には遮光剤を吹き付けても流れ落ちてしまう。
その一方、遮光剤の粘度が強い場合には、噴射して吹き吹き付けることが容易でない。
このように、太陽光パネルの表面のようにガラス質でかつ傾斜しているような表面に吹き付けて塗布する遮光剤としては、噴射時においては粘性が小さく、塗布した後は粘性が高くなるような性状が求められる。
そこで、発明者は、せん断応力を受けると粘度が低下して液状になる性質（チクソトロピー性）を有する物質に着目し、かかる物質を用いて遮光剤を構成することを考えた。
本発明はかかる知見に基づくものであり、具体的には以下の構成を備えてなるものである。
【０００７】
（１）本発明に係る遮光剤は、目標物表面に噴射して塗布することで前記目標物表面に入射する光を遮光するために用いられる遮光剤であって、膨潤性層状粘土鉱物と遮光性顔料とを水に分散させて構成され、チクソトロピー性を有することを特徴とするものである。
【０００８】
（２）また、上記（１）に記載のものにおいて、前記膨潤性層状粘土鉱物が、ベントナイトまたはスメクタイトであることを特徴とするものである。
【０００９】
（３）また、上記（１）に記載のものにおいて、前記膨潤性層状粘土鉱物がスメクタイトであり、その濃度が１．５重量％〜４０重量％であることを特徴とするものである。
【００１０】
（４）また、上記（１）乃至（３）のいずれかに記載のものにおいて、前記遮光性顔料が酸化チタン及びカーボンブラックからなることを特徴とするものである。
【００１１】
（５）また、上記（４）に記載のものにおいて、酸化チタンとカーボンブラックの割合が、重量比において酸化チタンが４０に対してカーボンブラックが６０であることを特徴とするものである。
【００１２】
（６）本発明に係る目標物表面の遮光方法は、上記（１）乃至（５）のいずれかに記載の遮光剤を用いた遮光方法であって、
収納部に収納された前記遮光剤に対して正圧又は負圧を加えることで前記遮光剤にせん断力を与えて粘度を低下させるステップと、粘度が低下して液状になった遮光剤を目標物表面に対して放射して前記目標物表面を覆うことにより遮光するステップとを有することを特徴とするものである。
【００１３】
（７）本発明に係る目標物表面の遮光装置は、上記（１）乃至（５）のいずれかに記載の遮光剤を収納する遮光剤収納部と、先端に放射ノズルを有し前記遮光剤収納部から前記放射ノズルまでの送出路を形成する放射管と、該放射管における送出路の開閉を行う第１開閉弁と、前記遮光剤収納部の前記遮光剤に対して前記放射ノズルから放射する力を付与するための正圧又は負力を加える圧力付加手段と、前記第１開閉弁の開閉を制御する制御部とを備えたことを特徴とするものである。
【００１４】
（８）また、上記（７）に記載のものにおいて、ゲル化剤を収納するゲル化剤収納部と、該ゲル化剤収納部と前記遮光剤収納部または前記放射管との間に設けられて前記ゲル化剤を供給するためのゲル化剤供給路と、ゲル化剤供給路に設けられて該ゲル化剤供給路を開閉すると第３開閉弁とを有し、前記制御部は前記第１開閉弁の制御に加えて前記第３開閉弁の開閉を制御する機能を有することを特徴とするものである。
【００１５】
（９）また、本発明に係る遮光剤は、目標物表面に噴射して塗布することで前記目標物表面に入射する光を遮光するために用いられる遮光剤であって、
アクリル酸系重合物を主成分とし、水と混合することで、水の粘性を高める液状の増粘剤と遮光性顔料とを水に分散させてなることを特徴とするものである。
【００１６】
（１０）また、本発明に係る遮光装置は、上記（９）に記載の遮光剤と、前記遮光剤を放射する２つの放射ノズルとを有し、一方の放射ノズルから前記増粘剤を噴射し、他方の放射ノズルから前記遮光性顔料及び水の混合物を噴射することを特徴とするものである。
【００１７】
（１１）また、本発明に係る遮光剤は、上記（１）乃至（５）又は（９）のいずれかに記載のものに水性接着剤をさらに添加したことを特徴とするものである。
【発明の効果】
【００１８】
本発明に係る遮光剤は、目標物表面に噴射して塗布することで前記目標物表面に入射する光を遮光するために用いられる遮光剤であって、膨潤性層状粘土鉱物と遮光性顔料とを水に分散させて構成され、チクソトロピー性を有することにより、貯留状態では粘性が高い状態にあるが、これに圧力等を加えてせん断力を作用させることで、粘性が低下した液状になり、放射が可能となって目標物の表面に噴射することできる。そして、目標物の表面に塗布された後は、粘性が高くなって流れ落ちることなく目標物表面に留まるため、遮光効果を持続できる。
【図面の簡単な説明】
【００１９】
【図１】本発明の実施の形態４に係る遮光装置の構成を説明する説明図である。
【図２】本発明の実施の形態５に係る遮光装置の構成を説明する説明図である。
【図３】本発明の実施の形態６に係る遮光装置の構成を説明する説明図である。
【図４】本発明の実施の形態７に係る遮光装置の構成を説明する説明図である。
【図５】実施例２における実験結果を示すグラフである（その１）。
【図６】実施例２における実験結果を示すグラフである（その２）。
【図７】実施例２における実験結果を示すグラフである（その３）。
【図８】実施例３における実験結果を示すグラフである。
【図９】実施例４における実験結果を示すグラフである。
【図１０】実施例５における実験の放水ノズルと太陽光パネルの配置を説明する説明図である。
【図１１】実施例５に示した実験において、太陽光パネルに遮光剤を放射したときの写真である。
【図１２】実施例５における実験の放水ノズルと太陽光パネルの他の配置を説明する説明図である。
【発明を実施するための形態】
【００２０】
［実施の形態１］
本発明の一実施の形態に係る遮光剤は、目標物表面に噴射して塗布することで前記目標物表面に入射する光を遮光するために用いられる遮光剤であって、膨潤性層状粘土鉱物と遮光性顔料とを水に分散させて構成され、チクソトロピー性を有することを特徴とするものである。
以下、詳細に説明する。
【００２１】
＜目標物表面＞
目標物表面の例としては、太陽光パネルの表面が挙げられる。
【００２２】
＜膨潤性層状粘土鉱物＞
膨潤性層状粘土鉱物の例としては、スメクタイトやベントナイトが挙げられる。
スメクタイトやベントナイトは、水に分散することでチクソトロピー性を有する物質となる。
「チクソトロピー」とは、ゲルのような塑性固体とゾルのような非ニュートン液体の中間的な物質が示す性質であり、粘度が時間経過とともに変化するものである。具体的には、かき混ぜたり、振り混ぜたりすることにより、所定のせん断力を加えることで、粘度が低下して液状になる一方で、粘度が低下した状態で、ある一定時間放置されることで、粘度が次第に上昇し、最終的に固体状になる特性をいう。
【００２３】
遮光剤にチクソトロピー性を持たせる理由は、例えば太陽光パネルように傾斜したガラス面に噴射によって塗布が可能であり、かつ塗布した後、流れ落ちないようにするためである。
流れ落ちないための粘性を持たせるには、スメクタイトの場合には、１．５重量％〜４０重量％の割合で水に分散させるとよい。１．５重量％未満では、粘性が低く塗布したときに流れ落ちてしまうからである。
一方、４０重量％超では、液状にするためには大きなせん断力が必要となるため、遮光性顔料を、スメクタイトを分散した水に混合することが難しくなるという問題がある。
なお、スメクタイトの適切な濃度に関しては、後述の実施例１で実証している。
【００２４】
＜遮光性顔料＞
酸化チタン、酸化マグネシウム、酸化第二鉄、カーボンブラック等が挙げられる。
遮光性顔料として酸化チタンを用いた場合の遮光効果については、後述の実施例２で実証している。
【００２５】
＜遮光剤＞
本実施の形態の遮光剤は、上述したように、膨潤性層状粘土鉱物と遮光性顔料とを水に分散させて構成されている。
分散の方法としては、例えば膨潤性層状粘土鉱物の水溶液を生成し、この水溶液に遮光性顔料を加えて撹拌するようにすればよい。撹拌方法としては、例えばミキサーなどで行う。
なお、遮光剤に有機化合物であるゲル化剤を添加することで、時間の経過と共に遮光剤をゲル化させることができるため、より強力に目標物へ遮光剤を固着させることができる。
ゲル化剤を添加する場合、遮光剤を放射ノズルから放射する直前に添加することが好ましい。
【００２６】
上記のような本実施の形態の遮光剤であれば、貯留状態では粘性が高い状態にあるが、これに圧力等を加えてせん断力を作用させることで、粘性が低下した液状となる。遮光剤が液状となることで、放射が可能となり目標物の表面に塗布することができる。
そして、目標物の表面に塗布された後は、粘性が高くなって流れ落ちることなく目標物表面に留まるため、遮光効果を持続できる。
なお、実際に放射ノズルから遮光剤を放射して太陽光パネルに所定の膜厚で塗布できるかについては、後述の実施例５で実証している。
【００２７】
本実施の形態の遮光剤を太陽光パネル等の目標物表面に塗布する方法としては、後述する実施の形態４〜７に示すような遮光装置によって放射ノズルから放射することが考えられるが、その他に、例えば、防犯用カラーボールのように目標物に当たることで破裂するようなボール状の容器に遮光剤を封入して目標物に向けて投射することも考えられる。
【００２８】
本実施の形態の遮光剤は、ほとんどが水分であるため、消火作用も有しており、例えば火災現場において遮光剤として用いると共に消火剤として使用することもできる。
【００２９】
［実施の形態２］
本実施の形態の遮光剤は、実施の形態１で示した膨潤性層状粘土鉱物と、実施の形態１で示した遮光性顔料のうちの２種類を水に分散させてなるものである。
具体的には、遮光性顔料として、酸化チタンとカーボンブラックを混合したものである。
【００３０】
酸化チタンとカーボンブラックを混合する理由は以下の通りである。
本実施の形態の遮光剤の機能として、目標物に向けて放射が可能でかつ放射後に目標物表面に付着して付着状態を維持するという機能と、光を反射又は吸収して遮光するという２つの機能を発揮する必要がある。
前者の機能は、膨潤性層状粘土鉱物であるスメクタイトやベントナイトが発揮し、後者の機能は遮光性顔料が発揮する。
しかしながら、膨潤性層状粘土鉱物はチクソトロピー性を有しており、ある程度の粘性を有しているため、遮光性顔料を均一に分散させるのは難しい。
特に、カーボンブラックは遮光性に優れるが、酸化チタンに比べると分散性に劣るところがある。
このような目標物表面への付着という機能と、遮光という機能の２つの機能を効果的に発揮するには、膨潤性層状粘土鉱物と遮光性顔料をどのように用いるのが効果的であるかについて検討した。
【００３１】
酸化チタンはカーボンブラックよりも液体に対する分散性に優れるが遮光性についてはカーボンブラックよりも劣る。そのため、酸化チタンを単体で用いるのでは遮光効果が十分でない。
他方、カーボンブラックは液体中に十分に分散すれば遮光性に優れるが、上述したように膨潤性層状粘土鉱物が粘性を有する液体であることから十分に分散させるのは難しい。そのため、膨潤性層状粘土鉱物にカーボンブラックを単体で分散させる場合、十分な分散がなされないときには酸化チタンと同様に十分な遮光効果が得られない。
そこで、発明者は、酸化チタンとカーボンブラックを混合することで、両者の弱点が互いに補われて遮光性の高い遮光剤となるのではないかと考えた。
本実施の形態の遮光剤はかかる知見に基づくものである。
【００３２】
本実施の形態に係る遮光剤の成分組成の一例を以下に示す。
遮光剤のスメクタイトの2.5%水溶液に、酸化チタンとカーボンンブラックの混合物からなる遮光性顔料を5重量%混合したもので、酸化チタンとカーボンブラックの混合比率を40：60にするのが好ましい。
酸化チタンの例としては、酸化チタン（ＩＶ）、ルチル型等である。
なお、上記の比率が好ましい理由については、後述の実施例２で実証している。
【００３３】
[実施の形態３]
上記のような遮光剤を用いて太陽光パネルの表面を遮光する遮光方法を説明する。
本実施の形態に係る遮光方法は、上記実施の形態１又は２に記載の遮光剤を用いた遮光方法であって、収納部に収納された遮光剤に対して正圧又は負圧を加えることで遮光剤にせん断力を与えて粘度を低下させるステップと、粘度が低下して液状になった遮光剤を目標物表面に対して放射して目標物、例えば太陽光パネルの表面を覆うことにより遮光するステップとを有することを特徴とするものである。
【００３４】
［実施の形態４］
次に、上記実施の形態３で述べた遮光方法を実現できる遮光装置について説明する。
本実施の形態の遮光装置１は、図１に示すように、遮光剤を収納する遮光剤収納部３と、先端に放射ノズル５を有し遮光剤収納部３から放射ノズル５までの送出路を形成する放射管７と、放射管７の途中に設けられて送出路の開閉を行う第１開閉弁９と、遮光剤収納部３の遮光剤に対して放射する力（以下、放射力と言う。）を付与する圧力を与える加圧手段１１と、第１開閉弁９の開閉を制御する制御部１３とを備えたことを特徴とするものである。
以下、各構成を詳細に説明する。
【００３５】
＜遮光剤収納部＞
遮光剤収納部３は、膨潤性層状粘土鉱物と遮光性顔料とを水に分散させてなり、チクソトロピー性を有する遮光剤（実施の形態１又は２に記載の遮光剤）を収納する。遮光装置１を作業者が持ち運ぶことのできる可搬性のあるものとして構成する場合には、この遮光剤収納部３は、例えば、実施の形態５で説明する背負いタンク１７のようなものであってもよい。
また、遮光装置１を設置形のものとして構成する場合には、遮光剤収納部３は、例えば据置型の貯留タンクであってもよい。
【００３６】
＜放射管＞
放射管７は、遮光剤収納部３に連通して先端に放射ノズル５を有し、遮光剤収納部３から放射ノズル５までの送出路を形成する部材である。放射管７は、例えばフレキシブル性のある例えば樹脂製のホースで構成することもできるし、フレキシブル性のない金属製の配管で構成することもできる。
【００３７】
＜第１開閉弁＞
第１開閉弁９は、放射管７の途中に設けられて、遮光剤の送出路の開閉を行う弁である。
【００３８】
＜加圧手段＞
加圧手段１１は、遮光剤収納部３の遮光剤に対して放射力を付与する圧力を与えるものであり、例えば、窒素ガスボンベ、給水ポンプあるいは空気圧縮機のようなものである。
【００３９】
＜制御部＞
制御部１３は、第１開閉弁９の開閉を制御する。制御部１３に対する操作は、作業者が例えば押ボタンスイッチなどを介して行うようにすればよい。
【００４０】
以上のように構成された遮光装置１の動作を説明する。
作業者が制御部１３の押ボタンスイッチを操作するとで、制御部１３の指示によって第１開閉弁９が開放されると共に、加圧手段１１によって遮光剤収納部３に放射力となる圧力が付加される。第１開閉弁９が開放された状態で圧力が付加されることで、遮光剤が放射管７に向かって移動を開始し、この移動によって遮光剤にせん断力が作用して粘度が低下する。粘度が低下したことで放射が可能となり、放射ノズル５から遮光剤が放射される。放射された遮光剤は目標物、例えば太陽光パネルに付着して、太陽光パネルに入射する光を遮光する。太陽光パネルの表面に付着した遮光剤は、所定時間放置されることで、粘度が次第に上昇し、最終的に固体状となり、太陽光パネルの表面を覆い安定して遮光することができる。
【００４１】
[実施の形態５]
図２は本発明の遮光装置の他の実施形態に係る遮光装置１５の説明図であり、図１と同一部分には同一の符号が付してある。
本実施の形態に係る遮光装置１５は、遮光剤収納部として背負いタンク１７を用い、加圧手段として窒素を封入した窒素ガスボンベ１９を用いた例である。窒素ガスボンベ１９から窒素ガスを供給する供給管２１には第２開閉弁２３が設けられている。制御部１３は、第１開閉弁９に加えて第２開閉弁２３の開閉制御を行う。
【００４２】
上記のように構成された本実施の形態においては、制御部１３によって第１開閉弁９と第２開閉弁２３の開度を制御して窒素ガスを背負いタンク１７に供給することで、背負いタンク１７内の遮光剤を液状にすると共に、液状の遮光剤を例えば太陽光パネルに向けて放射することができる。
【００４３】
[実施の形態６]
図３は本発明の遮光装置の他の実施形態に係る遮光装置２５の説明図であり、図１又は図２と同一部分には同一の符号が付してある。
実施の形態５においては、遮光剤収納部としての背負いタンク１７に収納された遮光剤に対して放射力を与えるものとして窒素ガスボンベ１９から窒素ガスを供給する態様を示したが、本実施の形態の遮光装置２５においては、図３に示すように、遮光剤を可撓性のある薬剤袋２７に入れ、薬剤袋２７をタンク２９内に収納し、加圧手段としての給水ポンプ３１で加圧水をタンク２９内に供給するようにしている。
【００４４】
本実施の形態の遮光装置２５においては、制御部１３は、給水ポンプ３１を制御して圧力水をタンク２９に供給すると共に第１開閉弁９を開放することで、タンク２９に供給された圧力水が薬剤袋２７を圧縮して薬剤袋２７内の遮光剤を液状にすると共に放射力を付加し、放射ノズル５を介して目標物である太陽光パネルに対して遮光剤を放射することができる。
【００４５】
[実施の形態７]
図４は本発明の遮光装置の他の実施形態に係る遮光装置３３の説明図であり、図１〜図３と同一部分には同一の符号が付してある。
実施の形態４〜６に示した例では、遮光剤収納部に収納された遮光剤に正圧力を付加することで、放射する例を示したが、本発明はこれに限られない。
例えば、図４に示す本実施の形態の遮光装置３３のように、放射管７の途中にライン・プロポーショナー３５を設け、遮光剤収納部３には、遮光剤の原液（即ち、膨潤性層状粘土鉱物と遮光性顔料）を収納しておき、給水ポンプ３１から水を供給することで、遮光剤原液に負圧を与えて遮光剤原液を放射管７側に吸い出して水と所定の濃度に混合して、遮光剤として放射するようにしてもよい。
【００４６】
なお、実施の形態１で説明したように遮光剤にゲル化剤を添加する場合には、ゲル化剤を遮光剤収納部３とは別の収納部に収納しておき、遮光剤を放射する直前に遮光剤にゲル化剤を添加するようにすればよい。この場合、ゲル化剤の収納部と遮光剤収納部３を配管で連結し、該配管に第３開閉弁を設けて、該第３開閉弁を制御部１３で開閉制御するようにすればよい。
【実施例１】
【００４７】
遮光剤に用いる膨潤性層状粘土鉱物としてスメクタイトを用いた場合の適切な濃度を確認するための実験を行ったのでこれについて説明する。
実験は太陽光パネルを模擬した強化ガラスに、1〜3重量%のスメクタイトの水溶液を0.1mL滴下し、強化ガラスを80度に傾斜させ、10分間の液滴の移動量を測定した。
実験結果を表１に示す。
【００４８】
【表１】
2015120871.tif 000002
【００４９】
表１に示すように、濃度が1.0重量%では液滴が流下して流れ落ちた。濃度が1.5重量%では液滴は6cm下方に移動した。他方、濃度が2.0重量%以上では液滴は移動することなく滴下した位置にとどまった。
このことから、スメクタイトの濃度を1.5重量%以上にすることで、大部分の遮光剤を太陽光パネル上に滞留させることが可能となり、特に、2.0重量%以上にすることで、太陽光パネルに塗布された場合にも流れ落ちることがないことが確認された。
【実施例２】
【００５０】
遮光剤の膜厚と透過率との関係、及び膜厚と太陽光パネルに対する遮光効果との関係を確認する実験を行った。
実験に用いた遮光剤は、スメクタイトの水溶液に、反射率の高い酸化チタンの粉末を38重量%で混合したものである。
この遮光剤をガラス面に膜厚0.1mmと0.5mmで塗布した時の透過率を図５に示す。
図５に示すように、遮光剤の膜厚が0.1mmで、波長が1000nm以下の光の透過率が約1%以下となった。また、遮光剤の膜厚が0.5mmの場合には、波長が1000nm以下の光の透過率が0.2%以下となった。即ち、遮光剤も膜厚は0.1mmより0.5mmの方が、遮光率が高いことが分かった。
【００５１】
次に、太陽光AM1.5、Si系太陽パネルの相対分光感度を全波長で積分することにより、Si系太陽電池の出力を求めた。図６には、太陽光AM1.5の放射照度のグラフ（AM1.5と表記）と、Si系太陽光パネルの相対分光感度のグラフ（Si-PVと表記）と、Si系太陽光パネルの出力のグラフ（AM1.5×Si-PVと表記）を示している。
さらに、Si系太陽光パネルの出力に対して遮光剤の分光透過率を掛けて積分することで、遮光後の太陽光パネルの出力を求めた。図７には、遮光剤を塗布しない場合の太陽光パネルの出力のグラフ（AM1.5×Si-PV：100%と表記）と、遮光剤の厚みが0.1mmのときの太陽光パネルの出力のグラフ（t=0.1:0.84%と表記）と、遮光剤の厚みが0.5mmのときの太陽光パネルの出力のグラフ（t=0.5:0.08%と表記）を記載している。
図７のグラフより、遮光剤の膜厚が0.1mmの時には太陽光パネルの出力を0.84%、遮光剤の膜厚が0.5mmの時には太陽光パネルの出力を0.08%まで抑制できることが確認された。即ち、膜厚は0.1mmよりは0.5mmの方が好ましいことが分かった。
なお、ここでAM1.5のAM（Air Massの略）とは、太陽光が地表に到達するまでに通過する大気の量を指す。そして、AM1.5とは、太陽光が地表面に垂直に届く場合をAM1としたときに、太陽光が大気を通過する距離が１．５倍であることを示しており、具体的には、地表に対して４１．８度の角度で入射する太陽光を指す。
【実施例３】
【００５２】
次に、実施の形態２で説明した遮光性顔料として、酸化チタンとカーボンブラックを混合した遮光剤の効果を確認する実験を行ったのでこれについて説明する。
実験は、スメクタイトの2.5%水溶液に、酸化チタンを単体で4.5重量％分散させたもの、カーボンブラックを単体で4.5重量％分散させたもの、酸化チタンとカーボンブラックの混合物を4.5重量％分散させたもの（酸化チタンとカーボンブラックの混合比率は40：60）で透過率を比較するというものである。なお、スメクタイトの水溶液に酸化チタン、カーボンブラックを分散させる方法としては、栓をすることができる容器内にスメクタイトの水溶液と、酸化チタン又は／及びカーボンブラックを封入し、これに撹拌効果を上げるためにガラス玉を入れて容器を多数回振るというものである。
なお、遮光剤の膜厚はいずれも0.1mmとした。
実験の結果を図８のグラフに示す。図８のグラフは、縦軸が透過率（％）で横軸が光の波長（nm）である。
【００５３】
図８のグラフに示されるように、酸化チタンとカーボンブラックの混合物をスメクタイトの水溶液に分散させたものが最も透過率が低く、次にカーボンブラック単体のもの、その次に酸化チタン単体のものという順であった。
この実験から、酸化チタンとカーボンブラックの混合物をスメクタイトの水溶液に分散させることで、遮光性顔料の濃度が同じ場合には遮光効果が高いことが実証された。
【実施例４】
【００５４】
酸化チタンとカーボンブラックの混合物をスメクタイトの水溶液に分散させる場合において、酸化チタンとカーボンブラックの混合比率を如何にするのが最も遮光性に優れるかを確認する実験を行った。
実験は、スメクタイトの2.5%水溶液に、酸化チタンとカーボンブラックの混合物を4.5重量％分散させることを前提として、酸化チタンとカーボンブラックの混合比率を変更して、ピークである670nmの波長の光の透過率を測定するというものである。なお、670nmの波長の光は、太陽光AM1.5環境下におけるSi系太陽光パネルの分光放射照度（図６におけるAM1.5×Si-PV）が最も高い波長の光であり（図６参照）、この波長の光を用いて、遮光剤の透過率（遮光性能）を測定する。
実験結果を図９のグラフに示す。図９のグラフは、縦軸が透過率（％）で遮光剤混合比として酸化チタンの比率（％）を示している。
【００５５】
図９に示すグラフから、酸化チタンとカーボンブラックの混合比率を40：60にした場合が最も透過率が低く、遮光性に優れることが実証された。
なお、透過率は０．１％程度あれば良く、例えば、酸化チタンとカーボンブラックの混合比率は25：75から60：40までであれば良い。
【実施例５】
【００５６】
実施の形態１、２で示した遮光剤を太陽光パネルに向けて放射して太陽光パネル表面に塗布できるかどうかの実験を行った。
実験に用いた遮光剤は、スメクタイトの水溶液に、酸化チタンの粉末を38重量%で混合したものである。また、放射方法は、図１０に示すように、地上0.5ｍの高さに放射ノズル５を設置し、放射ノズル５から5m離れた位置に30°に傾斜させた太陽光パネル３７（図１１（ａ）参照）に遮光剤を放射するというものである。
図１１は、実験に用いた太陽光パネル３７の写真であり、図１１（ａ）は遮光剤を塗布する前の状態を、図１１（ｂ）は遮光剤を塗布している途中の状態を、図１１（ｃ）は遮光剤を塗布した後の状態をそれぞれ示している。
実験の結果、図１１（ｃ）に示すように、太陽光パネル３７の全面に0.5mmの膜厚でほぼ均一に塗布することができた。
【００５７】
さらに、住宅の屋根に設置された太陽光パネルに放射した場合も同様の塗布が可能かどうかを確認するために図１２に示すような配置によって放射の実験を行った。
その結果、図１０の場合と同様に太陽光パネル３７の全面に0.5mmの膜厚でほぼ均一に塗布することができた。
なお、上記実施の形態及び実施例では、遮光剤は膨潤性層状粘土鉱物と遮光性顔料とを水に分散させて構成されるものとして説明したが、この遮光剤に、例えば、ロックウール、楮のような繊維を添加しても良い。この場合、遮光剤が太陽光パネル３７に放射された後、乾いたとしても、遮光剤にひび割れが発生しづらく、より長時間の遮光が可能となる。
また、遮光剤を構成する遮光性顔料の代わりに、例えば、カオリン等の粘土（粘土鉱物）を添加しても良い。この場合、遮光性顔料と比べて粘土の遮光性能は落ちるが、粒子径は遮光性顔料より大きいので、太陽光パネル３７に放射した後の清掃が容易となる。遮光性顔料の代わりに粘土を用いることで遮光性能が落ちた分は、太陽光パネル３７に付着する際の膜厚をより厚くなるように設計すれば問題ない。
【００５８】
また、上記実施の形態及び実施例では、遮光剤の構成物質として、チクソトロピー性を有するスメクタイト等の膨潤性層状粘土鉱物を用いていたが、チクソトロピー性を有しない物質であっても、水の粘性を増す増粘剤を、その濃度を調整することで、膨潤性層状粘土鉱物に代えて用いることも可能である。
例えば、アクリル酸系重合物を主成分とし、水と混合することで、水の粘性を高める液状の増粘剤（センカ社：センカアクトゲルＡＰ２００）であれば、水に対して２〜３重量％で混合するようにすればよい。
【００５９】
もっとも、遮光剤を、水、遮光性顔料、アクリル酸系重合物を主成分とする増粘剤で構成する場合、増粘剤の濃度によっては、チクソトロピー性を有する膨潤性層状粘土鉱物を用いる場合に比べて、太陽光パネル３７上に確実に留まるように付着させるのが難しいことが考えられる。
そこで、上記の構成からなる遮光剤に、さらに合成樹脂エマルジョンを主成分とする水性接着剤（栗田工業社：クリコートＣ−７１０）を添加するようにすればよい。この水性接着剤を添加することにより、アクリル酸系重合物を主成分とする増粘剤を混合した遮光剤を太陽光パネル３７上に塗布した際に、前記遮光剤が太陽光パネル３７の表面から流れ落ちることなく太陽光パネル３７に付着して留まるようにできる。
【００６０】
また、水性接着剤は保水性、通気性を兼ね備えるため、太陽光パネル３７上に塗布された遮光剤が、乾燥してひび割れるのを防ぐことができ、これにより、遮光剤が塗布された太陽光パネル３７の発電を停止させたまま、その状態を維持することができる。
【００６１】
なお、水性接着剤は、遮光剤に予め混合してから太陽光パネル３７に向けて噴射してもよいが、遮光剤よりも先に太陽光パネル３７に向けて噴射して予め太陽光パネル３７の表面に付着させておくようにしてもよい。
また、水性接着剤は、膨潤性層状粘土鉱物と遮光性顔料とを水に分散させて構成される遮光剤に添加してもよい。これにより、遮光剤はチクソトロピー性に加えて、接着性も加わるので、太陽光パネル３７に、遮光剤がより留まることができる。
このような水性接着剤は、ロックウール、楮のような繊維を追加した遮光剤や、遮光性顔料の代わりにカオリン等の粘土鉱物を混合した遮光剤に使用する場合も上記のような効果が期待できる。
【００６２】
遮光剤を、水、遮光性顔料及びアクリル酸系重合物を主成分とする増粘剤で構成する場合、増粘剤を予め水に混合すると粘性が増すため、チクソトロピー性を有する膨潤性層状粘土鉱物を用いる場合に比べて、噴射が難しくなることが考えられる。
そこで、例えば、２つの放射ノズルを有する遮光装置を用い、２つの放射ノズルを太陽光パネル３７に向けて設け、一方の放射ノズルからは水及び遮光性顔料の混合液を噴射し、この混合液の噴射と同時に、他方の放射ノズルからアクリル酸系重合物を主成分とする液状の増粘剤を噴射するようにする。
これにより、太陽光パネル３７上で、前記混合液と増粘剤とが衝突して混合され、水が増粘し、太陽光パネル３７上から遮光剤が流れ落ちず、太陽光パネル３７上に遮光剤を容易に塗布することができる。
【符号の説明】
【００６３】
１  遮光装置
３  遮光剤収納部
５  放射ノズル
７  放射管
９  第１開閉弁
１１  加圧手段
１３  制御部
１５  遮光装置
１７  背負いタンク
１９  窒素ガスボンベ
２１  排出管
２３  第２開閉弁
２５  遮光装置
２７  薬剤袋
２９  タンク
３１  給水ポンプ
３３  遮光装置
３５  ライン・プロポーショナー
３７  太陽光パネル
【図１】
2015120871.tif 000003
【図２】
2015120871.tif 000004
【図３】
2015120871.tif 000005
【図４】
2015120871.tif 000006
【図５】
2015120871.tif 000007
【図６】
2015120871.tif 000008
【図７】
2015120871.tif 000009
【図８】
2015120871.tif 000010
【図１０】
2015120871.tif 000011
【図１２】
2015120871.tif 000012
【図９】
2015120871.tif 000013
【図１１】
2015120871.tif 000014